(57)【要約】【課題】ナノワイヤを用いたプラズモンレーザにおいて、より容易に発振波長が制御でき、マルチモードの発振が抑制できるようにする。【解決手段】グレーティング構造１０１と、グレーティング構造１０１の上に接して配置されたナノワイヤ部１０２と、ナノワイヤ部１０２に励起光を照射する光源（励起手段）１０３とを備える。グレーティング構造１０１は、各々絶縁分離された複数の金属層１０４から構成されている。【選択図】  図１Ａ
2018032751.tif 000002
【特許請求の範囲】
【請求項１】
各々絶縁分離された複数の金属層が配列されたグレーティング構造と、
前記グレーティング構造の配列方向に延在して前記グレーティング構造の上に接して配置された半導体からなるナノワイヤ部と、
前記ナノワイヤ部を励起する励起手段と
を備えることを特徴とするナノワイヤレーザ。
【請求項２】
請求項１記載のナノワイヤレーザにおいて、
前記ナノワイヤ部は、井戸層と障壁層とが交互に積層した多重量子井戸構造とされていることを特徴とするナノワイヤレーザ。
【請求項３】
請求項１または２記載のナノワイヤレーザにおいて、
前記ナノワイヤ部は、延在方向が配列方向に非平行な状態で配置され、
前記ナノワイヤ部の延在方向と前記グレーティング構造の配列方向とのなす角度が、レーザ波長に対応されている
ことを特徴とするナノワイヤレーザ。
【請求項４】
請求項１〜３のいずれか１項に記載のナノワイヤレーザにおいて、
前記グレーティング構造は、前記ナノワイヤ部の延在方向に沿う溝を備え、
前記ナノワイヤ部は、前記溝に配置されている
ことを特徴とするナノワイヤレーザ。
【請求項５】
請求項１〜４のいずれか１項に記載のナノワイヤレーザにおいて、
前記ナノワイヤ部の直径ｄは、発振波長λ、前記ナノワイヤ部の屈折率ｎcore、前記ナノワイヤ部の周りの屈折率ｎcladを用いた以下の式（Ａ）を満たす状態とされていることを特徴とするナノワイヤレーザ。
【数１】
2018032751.tif 000005
【請求項６】
請求項１〜５のいずれか１項に記載のナノワイヤレーザにおいて、
前記グレーティング構造の反射波長λBは、前記グレーティング構造を構成する各々の前記金属層の配列方向の長さＬ1、隣り合う前記金属層の間隔Ｌ2、前記金属層の部分の実行屈折率Ｎ1、前記金属層の内部分の実行屈折率Ｎ2を用いた式λB＝４Ｎ1Ｌ1＝４Ｎ2Ｌ2を満たす状態とされていることを特徴とするナノワイヤレーザ。
【請求項７】
請求項１〜６のいずれか１項に記載のナノワイヤレーザにおいて、
前記グレーティング構造は、一部に変調幅をλ／４とした変調部を備えることを特徴とするナノワイヤレーザ。
【請求項８】
請求項１〜６のいずれか１項に記載のナノワイヤレーザにおいて、
２つの前記グレーティング構造を備え、
前記ナノワイヤ部は、２つの前記グレーティング構造に渡って配置され、
２つの前記グレーティング構造の間隔は、フリースペクトルレンジが前記ナノワイヤ部の発振波長より大きい状態となるように設定されている
ことを特徴とするナノワイヤレーザ。
【発明の詳細な説明】
【技術分野】
【０００１】
本発明は、半導体からなるナノワイヤ部を備えるナノワイヤレーザに関する。
【背景技術】
【０００２】
近年、超低消費電力化のために、コンピュータのボード間、ボード内のチップ間、チップ内のトランジスター間を、光導波路で結ぶ光インターコネクションの技術が重要となっている。光インターコネクションの技術はこれまで、コンピュータのボード間やチップ間において研究がおこなわれてきた。
【０００３】
一方、チップ内の光インターコネクションに関しては、ナノレーザ、ナノディテクタ、さらにナノ光回路の集積技術が必要であり、いまだ研究途上の段階であるといえる。これらの光通信システムにおいて、レーザは光信号を伝送するための重要な光学素子である。特に、チップ内の光伝送に用いるレーザは、微小で閾値が低く高速動作することが重要となる。
【０００４】
このようなレーザの代表例に、フォトニック結晶中に活性層を埋め込んだ埋め込み量子井戸フォトニック結晶レーザや、金属層による共振器を用いたプラズモンレーザなどがある。これらのレーザは今までにない超低閾値動作や、高速変調動作を実現する。さらに、フォトニック結晶素子は、光回路との適合性がよく、電流注入構造での信号伝送も実証されてきた。
【０００５】
ところで、これまでのナノレーザは、電子描画などの微細な金属ナノ加工が製造上必要となり、高度な作製技術が要求され、大量生産には向かないという課題がある。これに対し、大量かつ簡便に生産するという点でナノワイヤを用いたレーザが注目されている。ナノワイヤは、一次元構造を有する半導体素子であり、例えば、半導体基板上に分散されたナノ粒子から成長させることで作製できる。
【０００６】
この半導体によるナノワイヤは、ナノワイヤ単体でも、ワイヤ端面の反射を利用して共振器構造とすることで、レーザ発振することが知られている。しかしながら、この構成では、共振器Ｑ値が低く、発振閾値や波長選択性などにおいてレーザの特性を制限してきた。また、このようなナノワイヤレーザは、励起子強度の大きい紫外〜近赤外（８００ｎｍ）の発光材料でしか実現されていない。
【０００７】
これらのことに対し、近年、通信波長帯でのナノワイヤレーザを実現するために、ＩｎＡｓＰによる量子井戸層（活性層）およびＩｎＰによる障壁層による多重量子井戸構造としたナノワイヤをフォトニック結晶に導入することで、アクティブ素子ではあるが光閉じ込めの弱いナノワイヤと、パッシブ素子ではあるが高Ｑ値が実現できるシリコンフォトニック結晶の特性を組み合わせた、ナノレーザ発振が達成された（非特許文献１参照）。しかしながら、このレーザは、クライオスタットなどにより４Ｋとした極低温状態でしか動作実証がされていない。
【０００８】
また、上述したフォトニック結晶と同様にナノレーザを実現できる技術として、プラズモン構造が注目されている。これまで、プラズモン構造を用いたプラズモンレーザは、金属層の表面にナノワイヤを接して配置した単純な構造で実現されている。この構造の特徴は、金属層の表面とナノワイヤとの間に局在する光閉じ込め効果（表面プラズモンモード）を用いている点である。このような構造は、共振器のＱ値が低く、金属による吸収損失が大きいものの、強い電場増強効果により、大きな利得やパーセル効果を得ることができるため、低閾値のレーザ発振を可能とする。さらに、プラズモンレーザは、非常に小さいモード体積を実現できるためシステムの小型化にも大きく貢献する。
【先行技術文献】
【非特許文献】
【０００９】
【非特許文献１】M. Takiguchi, A. Yokoo, M. D. Birowosuto, K. Tateno, G. Zhang, E. Kuramochi, A. Shinya, and M. Notomi, "Telecom-band Sub-wavelength nanowire lasers on Si photonic crystal platform", 2015 IEEE Photonics Conference, ISSN 1092-8081, INSPEC Accession Number 15600559, pp.168-169 , 2015.
【発明の概要】
【発明が解決しようとする課題】
【００１０】
しかしながら、上述した従来の表面プラズモンモードを利用したプラズモンレーザは、発振波長の制御が難しく、さらに、ワイヤの長さや径によってはマルチモードで発振するなどの課題があった。
【００１１】
本発明は、以上のような問題点を解消するためになされたものであり、ナノワイヤを用いたプラズモンレーザにおいて、より容易に発振波長が制御でき、マルチモードの発振が抑制できるようにすることを目的とする。
【課題を解決するための手段】
【００１２】
本発明に係るナノワイヤレーザは、各々絶縁分離された複数の金属層が配列されたグレーティング構造と、グレーティング構造の配列方向に延在してグレーティング構造の上に接して配置された半導体からなるナノワイヤ部と、ナノワイヤ部に励起光を照射する光源とを備える。
【００１３】
上記ナノワイヤレーザにおいて、ナノワイヤ部は、量子井戸層と障壁層とが交互に積層した多重量子井戸構造とされているとよい。
【００１４】
上記ナノワイヤレーザにおいて、ナノワイヤ部は、延在方向が配列方向に非平行な状態で配置され、ナノワイヤ部の延在方向とグレーティング構造の配列方向とのなす角度が、レーザ波長に対応されている。
【００１５】
上記ナノワイヤレーザにおいて、グレーティング構造は、ナノワイヤ部の延在方向に沿う溝を備え、ナノワイヤ部は、溝に配置されているようにしてもよい。
【００１６】
上記ナノワイヤレーザにおいて、ナノワイヤ部の直径ｄは、発振波長λ、ナノワイヤ部の屈折率ｎcore、ナノワイヤ部の周りの屈折率ｎcladを用いた以下の式（Ａ）を満たす状態とされていればよい。
【００１７】
【数１】
2018032751.tif 000003
【００１８】
上記記載のナノワイヤレーザにおいて、グレーティング構造の反射波長λBは、グレーティング構造を構成する各々の金属層の配列方向の長さＬ1、隣り合う金属層の間隔Ｌ2、金属層の部分の実効屈折率Ｎ1、金属層の内部分の実効屈折率Ｎ2を用いた式λB＝４Ｎ1Ｌ1＝４Ｎ2Ｌ2を満たす状態とされていればよい。
【００１９】
上記ナノワイヤレーザにおいて、グレーティング構造は、一部に変調幅をλ／４とした変調部を備えるようにしてもよい。
【００２０】
上記ナノワイヤレーザにおいて、２つのグレーティング構造を備え、ナノワイヤ部は、２つのグレーティング構造に渡って配置され、２つのグレーティング構造の間隔は、フリースペクトルレンジがナノワイヤ部の発振波長より大きい状態となるように設定されていてもよい。
【発明の効果】
【００２１】
以上説明したように、本発明によれば、金属層が配列されたグレーティング構造の上にナノワイヤを配置したので、より容易に発振波長が制御でき、マルチモードの発振が抑制できるという優れた効果が得られる。
【図面の簡単な説明】
【００２２】
【図１Ａ】図１Ａは、本発明の実施の形態におけるナノワイヤレーザの構成を示す斜視図である。
【図１Ｂ】図１Ｂは、本発明の実施の形態におけるナノワイヤレーザの構成を示す斜視図である。
【図１Ｃ】図１Ｃは、本発明の実施の形態におけるナノワイヤレーザの構成を示す斜視図である。
【図１Ｄ】図１Ｄは、本発明の実施の形態におけるナノワイヤレーザの構成を示す斜視図である。
【図２】図２は、グレーティング構造１０１の構成例を説明するための構成図である。
【図３】図３は、金属層１０４の上に接している部分のナノワイヤ部１０２の分散関係を示す特性図（ａ）および隣り合う金属層１０４の間におけるナノワイヤ部１０２における分散関係を示す特性図（ｂ）である。
【図４】図４は、本発明の実施の形態におけるナノワイヤレーザの他の構成例を示す平面図である。
【図５】図５は、本発明の実施の形態におけるナノワイヤレーザの他の一部構成例を示す断面図である。
【図６】図６は、本発明の実施の形態におけるナノワイヤレーザの他の構成例を示す斜視図である。
【発明を実施するための形態】
【００２３】
以下、本発明の実施の形態について図を参照して説明する。図１Ａは、本発明の実施の形態におけるナノワイヤレーザの構成を示す構成図である。このナノワイヤレーザは、グレーティング構造１０１と、グレーティング構造１０１の上に接して配置されたナノワイヤ部１０２と、ナノワイヤ部１０２に励起光を照射する光源（励起手段）１０３とを備える。励起光は、ナノワイヤ部１０２が吸収する波長（発光波長よりも短波長）のレーザであればよい。
【００２４】
光源１０３からの励起光は、図１Ｂに示すように、グレーティング構造１０１の形成平面より離れる放線方向の上部より、レンズ１３１により集光させてナノワイヤ部１０２に照射させる構成としてもよい。また、光源１０３からの励起光は、図１Ｃに示すように、ナノワイヤ部１０２の延在方向より、結合導波路（不図示）を用いてナノワイヤ部１０２の端部に照射する構成としてもよい。
【００２５】
なお、光励起ではなく、電流注入によりキャリアを注入することでレーザ発振させるようにしてもよい。この場合、電流注入する機構が励起手段となる。例えば、図１Ｄに示すように、ナノワイヤ部１０２に、活性層１２１および活性層１２１を挟む状態にｐ型領域１２２，ｎ型領域１２３を形成する。ｐ型領域１２２，ｎ型領域１２３に配線１２４，配線１２５を接続する。配線１２４，配線１２５に電源（不図示）を接続し、ｐ型領域１２２，ｎ型領域１２３に電流を注入する。ｐ型領域１２２，ｎ型領域１２３は、ｐ型不純物、ｎ型不純物を導入することで形成すればよい。また、この場合、ナノワイヤ部１０２グレーティング構造１０１との間には、絶縁層（不図示）を設け、リーク電流を防ぐ構造とする。
【００２６】
グレーティング構造１０１は、各々絶縁分離された複数の金属層１０４から構成されている。複数の金属層１０４は、所定の方向に配列されており、これらでよく知られたグレーティング（回折格子）の構造となっている。複数の金属層１０４は、例えば絶縁基板（不図示）の上に形成されている。複数の金属層１０４によるグレーティング構造１０１は、屈折率の周期的な構造をもたらすために、ブラッグ反射を満たす条件に対してミラーとして動作する。このようにミラーとなるグレーティング構造１０１により、レーザが実現される。
【００２７】
また、ナノワイヤ部１０２は、上述したように活性層を有するバルクナノワイヤ構造としてもよく、また例えば、ＩｎＡｓＰからなる量子井戸層とＩｎＰかなる障壁層とが、ナノワイヤ延在方向に交互に積層した多重量子井戸構造としてもよい。多重量子井戸構造とした場合、ＩｎＡｓＰからなる量子井戸層が活性層として機能する。多重量子井戸構造とすることで、通信波長帯のレーザ発振が可能となる。
【００２８】
例えば、絶縁体（誘電体）からなる基板の上に、よく知られたスパッタ法などにより金属膜を形成し、形成した金属膜を公知のリソグラフィー技術およびエッチング技術によりパターニングすることで、複数の金属層１０４によるグレーティング構造１０１が形成できる。
【００２９】
一方で、半絶縁性のＩｎＰなどによる成長基板の上に、例えば、よく知られた自己触媒法によりナノワイヤを成長させる。この成長方法では、まず、よく知られた有機金属気相成長法により、基板加熱温度などの成長条件などを適宜に設定した状態で、Ｉｎ原料ガスを加熱された基板の上に供給し、種微粒子を成長させる。引き続き、同一の成膜室内で有機金属気相成長法により、ＩｎＡｓからなる量子井戸層とＩｎＰからなる障壁層とを交互に成長させてナノワイヤとする。
【００３０】
このようにナノワイヤを形成した成長基板を、グレーティング構造１０１が形成されている基板に物理的に擦りあわせ、基板の上にナノワイヤを転写する。この後、転写することで形成したナノワイヤ部１０２を、原子間力顕微鏡（Atomic Force Microscope；ＡＦＭ）装置、光学顕微鏡、レーザ顕微鏡もしくは走査型電子顕微鏡（Scanning Electron Microscope: SEM）、集束イオンビーム（Focused Ion Beam；ＦＩＢ）装置観察下においてマイクロマニピュレータを使用し、グレーティング構造１０１の上に配置させればよい。
【００３１】
次に、グレーティング構造１０１について説明する。グレーティング構造１０１は、例えば、図２の（ａ）に示すように、全域において等間隔で金属層１０４を配置した周期構造とする構成が考えられる。周期構造は、フォトニックバンドギャップを構成する状態とする。このように構成することで、フォトニックバンドギャップのバンド端を利用したレーザとすることができる。比較的簡単な構造であるため作製が容易であるが、共振器Ｑ値は高くできない。
【００３２】
また、グレーティング構造１０１は、図２の（ｂ）に示すように、一部に変調幅をλ／４とした変調部１０５を備えるようにしてもよい。変調部１０５は、例えば、グレーティング構造１０１の配列方向中央部に設ければよい。このように、グレーティング構造１０１の一部において周期に変調を加えることで、共振器モードが形成でき、レーザモードを出現させることができる。変調幅をλ／４にすることで、フォトニックバンドギャップの中央に共振ピークができるようになる。この構造とすることで、より高いＱ値を実現でき波長選択性もよいものとなる。
【００３３】
また、図２の（ｃ）に示すように、２つのグレーティング構造１０１ａ，１０１ｂを備えるようにしてもよい。ナノワイヤ部１０２は、２つのグレーティング構造１０１ａ，１０１ｂに渡って配置する。２つのグレーティング構造１０１ａ，１０１ｂの間隔は、フリースペクトルレンジがナノワイヤ部１０２の発振波長より大きい状態となるように設定する。グレーティング構造１０１ａおよびグレーティング構造１０１ｂが反射部となり、共振器構造となる。
【００３４】
この構造は、グレーティング構造１０１ａおよびグレーティング構造１０１ｂの間隔（共振器間隔）が広くなりフリースペクトルレンジ（Free spectral range）λfsrが小さくなると、マルチモード発振になり易い。一般にモード間隔、すなわちフリースペクトルレンジは、「λfsr＝λ2／（ＮgＬ）」となる。なお、λは波長、Ｎgは実効屈折率、Ｌはワイヤ長である。このフリースペクトルレンジλfsrが、ナノワイヤ部１０２のゲイン帯域よりも小さくなるとマルチモードで発振する可能性が出てくる。
【００３５】
従って、２つのグレーティング構造１０１ａ，１０１ｂによる共振器構造とする場合、図２の（ｃ）の構成では、λfsrがナノワイヤ部１０２のゲイン帯域よりも大きくなるように、共振器間隔を設定することが重要となる。ナノワイヤ部１０２を、前述した多重量子井戸構造とする場合、活性層となる量子井戸層におけるゲイン帯域よりもλfsrが大きくなればよい。
【００３６】
上述したいずれの構造においても、グレーティング構造１０１における配列間隔などを変えることで発振波長を任意に変えることができる。この結果、従来のプラズモンレーザとは異なり、レーザの波長選択性を大きく高めることを可能にする。
【００３７】
次に、グレーティング構造１０１の設計について説明する。グレーティング構造１０１の反射波長の設計には、金属層１０４の上に接している部分のナノワイヤ部１０２と、隣り合う金属層１０４の間におけるナノワイヤ部１０２との、各々の分散関係から実効的な屈折率を見積もる必要がある。隣り合う金属層１０４の間におけるナノワイヤ部１０２は、空気（誘電体）に接している状態である。
【００３８】
図３の（ａ）は、金属層１０４の上に接している部分のナノワイヤ部１０２の分散関係を示す特性図である。ナノワイヤ部１０２は、ＩｎＰから構成している。また、金属層１０４は、Ａｕから構成している。また、図３の（ｂ）は、隣り合う金属層１０４の間におけるナノワイヤ部１０２における分散関係を示す特性図である。図中において直近のグラフ曲線に対応して記載している１〜１６の数字は、存在しうるモードを示している。１が最低次のモードであり、数字が大きくなるモードの次数が上がっていく。また、図３（ａ），（ｂ）において、横軸はナノワイヤ部１０２の直径であり、縦軸は実効屈折率である。
【００３９】
なお、隣り合う金属層１０４の間におけるナノワイヤ部１０２は、空気に接している状態であるが、空気以外にも、ナノワイヤ部１０２よりも低い屈折率を持つ誘電体材料に置き換えることも可能でこの限りではない。また、金属層１０４も、Ａｕに限定されるものではなく、増強したい波長が金属層１０４のプラズマ周波数よりも低エネルギー側であればよく、銀やアルミなど他の金属から金属層１０４を構成してもよい。
【００４０】
図３の（ａ）に示すように、ナノワイヤ部１０２の径が約０．３２μｍよりも小さい領域ではモードが１つしか存在できない。このモードは、プラズモンモード（ハイブリッドモード）と呼ばれ、金属近傍に電場が集中するモードとして知られている。
【００４１】
一方、図３の（ｂ）に示すように、ナノワイヤ部１０２の径が約０．４μｍで最低次のモードが存在する。このモードは２つ存在するが、異なる偏波成分が縮退したモードである。ナノワイヤ部１０２においては、シングルモードで伝播することが好ましいので、径の太さはシングルモード条件を満たすことが重要となる。従って、この場合は、径を０．４μｍ程度にする必要がある。
【００４２】
上述したシングルモード条件に関し、図３（ｂ）に示す隣り合う金属層１０４の領域におけるシングルモード伝播の条件は、以下の式（１）に示すように一般化することができる。
【００４３】
【数２】
2018032751.tif 000004
【００４４】
規格化周波数Ｖは、様々な構造パラメータで記述されており、２．４がシングルモード伝播の条件の境目になっていることが知られている。従って、式（１）を満たす状態とされていればよい。図３（ｂ）は、横軸を径ｄで書き換えた場合の分散関係に対応しており、規格化周波数を２．４とした状態（条件）が、径ｄ＝０．４μｍに対応している。
【００４５】
次に、グレーティング構造１０１の金属層１０４の配列について説明する。グレーティング構造１０１は、グレーティングの反射波長を「λB＝４Ｎ1Ｌ1＝４Ｎ2Ｌ2」を満たすように設計すれば、効率よくプラズモンモードを利用することができる。λBはブラッグ波長（反射波長）、Ｎ1は金属層１０４の部分の実効屈折率、Ｎ2は隣り合う金属層１０４の間の実効屈折率、Ｌ1は、金属層１０４の配列方向の長さ、Ｌ2は、隣り合う金属層１０４の間隔である。
【００４６】
ところで、図４に示すように、グレーティング構造１０１の配列方向４０１に対し、ナノワイヤ部１０２の延在方向４０２を非平行とすれば、配列方向４０１と延在方向４０２とのなす角度を、目的とするレーザ波長に対応させることができる。言い換えると、配列方向４０１と延在方向４０２とのなす角度により、ブラッグ波長や共振器波長が変更でき、レーザ波長が制御できる。例えば、ＡＦＭ装置を用いることで、ナノワイヤ部１０２の配置を変更し、配列方向４０１と延在方向４０２とのなす角度を制御すればよい。このような、波長可変構造は、リソグラフィーおよびエッチング技術による既存の作製技術で作製される半導体レーザでは容易ではなく、ナノワイヤを用いたレーザ独自の特徴である。
【００４７】
次に、本発明の実施の形態における他のナノワイヤレーザについて、図５を用いて説明する。図５は、実施の形態における他のナノワイヤレーザの一部構成を示す断面図である。
【００４８】
例えば、図５の（ａ）に示すように、グレーティング構造１０１は、ナノワイヤ部１０２の延在方向に沿う断面Ｖ字形状の溝１０６を備え、ナノワイヤ部１０２は、溝１０６に配置されているようにする。絶縁基板１１１に溝１０６を形成し、この上に金属層１０４を形成すればよい。この場合、溝１０６（金属層１０４）の表面とナノワイヤ部１０２とは、２つの接触部５０１で接触した状態となる。
【００４９】
また、図５の（ｂ）に示すように、グレーティング構造１０１は、ナノワイヤ部１０２の延在方向に沿う断面コの字形状の溝１０７を備え、ナノワイヤ部１０２は、溝１０７に配置されているようにしてもよい。絶縁基板１１１に溝１０７を形成し、この上に金属層１０４を形成すればよい。この場合、溝１０７（金属層１０４）の表面とナノワイヤ部１０２とは、３つの接触部５０２で接触した状態となる。
【００５０】
上述したように、溝１０６や溝１０７を設けることで、ナノワイヤ部１０２と金属層１０４との接触領域を増やすことが可能となる。このように接触領域を増やすことで、プラズモンの光閉じ込め効果を数倍増強でき、レーザの発振閾値を大きく改善できる。
【００５１】
断面Ｖ字状の溝１０６は、絶縁基板１１１の結晶方位で化学的にウエットエッチングすることで、容易に作製できる。また、断面コの字形状の溝１０７は、電子線などにより絶縁基板１１１をドライエッチングすることで作製できる。
【００５２】
上述では、断面Ｖ字状の溝１０６および断面コの字形状の溝１０７を例示したが、これに限るものではなく、６角形や８角形などの多角形の一部を断面形状とした溝を形成することで、接触部の数をより多くすることが可能となる。また、１つのグレーティング構造１０１に、複数の溝を設け、ナノワイヤ部１０２を異なる溝に移動させることで、発振波長を変更してもよい。
【００５３】
なお、グレーティング構造１０１を形成している基板の上に、ナノワイヤ部１０２を覆って保護膜を形成してもよい。保護膜は、励起光が透過する酸化物絶縁体や樹脂絶縁体から構成すればよい。保護膜を形成することで、ナノワイヤ部１０２の酸化が抑制できる。また、ナノワイヤ部１０２をグレーティング構造１０１の上に固定化することができる。また、熱伝導率の向上が期待でき、放熱性の向上が期待できる。
【００５４】
また、グレーティング構造は、周期的な溝に金属を蒸着したパターンを例に説明したが、グレーティング構造は、図６に示すように、よく知られたフォトニック結晶構造６０１を用いてもよい。フォトニック結晶構造６０１をグレーティング構造とし、この上にナノワイヤ部１０２を配置すればよい。この場合、フォトニック結晶構造６０１の円孔孔内に、蒸着法などにより金属層を形成しておく。この構造は、将来ナノワイヤの光回路集積化を簡便にするだけでなく、波長シフト量を大きくし、また敏感にするなどの効果が期待できる。
【００５５】
以上に説明したように、本発明によれば、金属層が配列されたグレーティング構造の上にナノワイヤを配置したので、より容易に発振波長が制御でき、マルチモードの発振が抑制できるようになる。また、本発明によれば、レーザ発振の閾値を下げることも期待される。
【００５６】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００５７】
１０１…グレーティング構造、１０２…ナノワイヤ部、１０３…光源（励起手段）、１０４…金属層。
【図１Ａ】
2018032751.tif 000006
【図１Ｂ】
2018032751.tif 000007
【図１Ｃ】
2018032751.tif 000008
【図１Ｄ】
2018032751.tif 000009
【図２】
2018032751.tif 000010
【図３】
2018032751.tif 000011
【図４】
2018032751.tif 000012
【図５】
2018032751.tif 000013
【図６】
2018032751.tif 000014